2
СПОСОБ ПРИГОТОВЛЕНИЯ ВОДНЫХ ДИСПЕРСИЙ TiO В ФОРМЕ НАНОЧАСТИЦ И ДИСПЕРСИИ, КОТОРЫЕ МОГУТ БЫТЬ ПОЛУЧЕНЫ ЭТИМ СПОСОБОМ

2
1. Способ приготовления дисперсий наночастиц TiO в форме анатаза, в котором алкоксид титана вводят в реакцию при нагреве с водой в присутствии минеральной кислоты и неионного поверхностно-активного вещества и, в случае необходимости, объем раствора уменьшают.
2. Способ по п.1, в котором упомянутый алкоксид титана выбирают из группы, состоящей из метоксида, этоксида, н-пропоксида, изопропоксида, н-бутоксида и изобутоксида титана.
3. Способ по п.2, в котором указанным алкоксидом титана является изопропоксид титана.
4. Способ по п.1, в котором упомянутой минеральной кислотой является галогеновая кислота.
5. Способ по п.4, в котором упомянутой минеральной кислотой является HCl.
6. Способ по п.1, в котором упомянутые поверхностно-активные вещества обладают полярной функциональной группой типа простого или сложного эфира.
7. Способ по п.6, в котором указанным поверхностно-активным веществом является Тритон Х-100.
8. Способ по п.1, в котором мольное отношение алкоксид титана/галогеновая кислота составляет от 0,005 до 15.
9. Способ по п.8, в котором мольное отношение алкоксид титана/галогеновая кислота составляет от 5 до 6.
10. Способ по п.1, в котором температура реакции лежит в пределах от 15 до 95°C, а время реакции составляет от 12 до 72 ч.
11. Способ по п.10, в котором температура реакции лежит в пределах от 45 до 55°C, а время реакции равно 24 ч.
12. Способ по п.1, в котором к раствору, содержащему алкоксид титана, минеральную кислоту и поверхностно-активное вещество, добавляют соль Ag или Cu, или Ce.
2
13. Дисперсии наночастиц TiO в форме анатаза в воде, полученные способом по п.1.
2
14. Дисперсии наночастиц TiO в воде, в которых Ti допирован металлом, выбираемым из ряда переходных металлов, полученные способом по п.12.
15. Дисперсии по п.14, в которых упомянутый переходный металл выбирают из группы, состоящей из Ag, Cu и Ce.
2
16. Применение дисперсий наночастиц TiO по п.13 для получения фотокаталитических покрытий на поверхности, которая требует такой обработки.
17. Применение по п.16, в которых указанную поверхность выбирают из поверхностей текстильных материалов, металлических, керамических и эмалированных изделий.
2
18. Применение дисперсий наночастиц TiO по п.13 для фотокаталитической очистки газов и жидкостей от загрязнителей.
2
19. Применение дисперсий наночастиц TiO по п.13 для приготовления косметики, обладающей защитным действием от солнечных лучей для человеческой кожи.